(57)【要約】【課題】良質なアルカリ金属膜を形成したか否かを確実、簡便に判断することができる成膜装置及び成膜方法を提供する。【解決手段】上記目的を達成するため、本発明の一形態に係る成膜装置は、基板支持機構と、成膜源と、検知機構と、真空容器とを具備する。上記基板支持機構は、基板を支持する。上記成膜源は、上記基板に金属膜を形成する。上記検知機構は、上記基板に上記金属膜が形成される成膜中に、上記金属膜の状態を光学的に検知する。上記真空容器は、上記基板支持機構、上記成膜源、及び上記検知機構を収容する。【選択図】図１
2020180323.tif 000002
【特許請求の範囲】
【請求項１】
基板を支持する基板支持機構と、
前記基板に金属膜を形成する成膜源と、
前記基板に前記金属膜が形成される成膜中に、前記金属膜の状態を光学的に検知する検知機構と、
前記基板支持機構、前記成膜源、及び前記検知機構を収容する真空容器と
を具備する成膜装置。
【請求項２】
請求項１に記載の成膜装置であって、
前記検知機構は、減圧雰囲気で前記金属膜の状態を前記金属膜の色度により検知する
成膜装置。
【請求項３】
請求項２に記載の成膜装置であって、
前記検知機構によって検知された前記金属膜の前記色度に応じて、前記金属膜の成膜条件を制御する制御装置をさらに具備する
成膜装置。
【請求項４】
請求項３に記載の成膜装置であって、
前記制御装置は、Ｌ＊ａ＊ｂ＊色空間における前記金属膜のｂ＊値が１０以下なるように前記成膜条件を制御する
成膜装置。
【請求項５】
請求項３又は４に記載の成膜装置であって、
前記制御装置は、前記Ｌ＊ａ＊ｂ＊色空間における前記金属膜のＬ＊値が９０以上なるように前記成膜条件を制御する
成膜装置。
【請求項６】
請求項１に記載の成膜装置であって、
前記検知機構は、前記金属膜の状態を前記金属膜の反射率により検知する
成膜装置。
【請求項７】
基板支持機構に支持された基板に金属膜が形成される成膜中に、前記金属膜の状態を光学的手法で検知しながら、前記基板に前記金属膜を成膜する成膜方法。
【請求項８】
請求項７に記載の成膜方法であって、
減圧雰囲気で前記金属膜の状態を前記金属膜の色度により検知する
成膜方法。
【請求項９】
請求項８に記載の成膜方法であって、
Ｌ＊ａ＊ｂ＊色空間における前記金属膜のｂ＊値が１０以下の成膜条件で前記基板に前記金属膜を成膜する
成膜方法。
【請求項１０】
請求項８又は９に記載の成膜方法であって、
前記Ｌ＊ａ＊ｂ＊色空間における前記金属膜のＬ＊値が９０以上の成膜条件で前記基板に前記金属膜を成膜する
成膜方法。
【請求項１１】
請求項７に記載の成膜方法であって、
前記金属膜の状態を前記金属膜の反射率により検知する
成膜方法。
【発明の詳細な説明】
【技術分野】
【０００１】
本発明は、成膜装置及び成膜方法に関する。
【背景技術】
【０００２】
成膜装置の中に、例えば、蓄電デバイスに用いられる電池の負極を形成する装置がある。このような成膜装置では、成膜材料としてリチウム等のアルカリ金属を用い、基板にアルカリ金属膜を形成する（例えば、特許文献１参照）。
【先行技術文献】
【特許文献】
【０００３】
【特許文献１】特開２０１２−２１２８７３号公報
【発明の概要】
【発明が解決しようとする課題】
【０００４】
しかし、リチウム等のアルカリ金属膜は、酸素、水等との反応性が高い。また、上記の成膜装置は、半導体製造装置等に比べると、その真空容器の容量が大きい。このため、真空容器に酸素、水等が微量に残存していると、アルカリ金属膜の一部が酸化して良質なアルカリ金属膜が得られなくなる場合がある。
【０００５】
さらに、アルカリ金属膜は、真空容器から取り出した後に、空気、水蒸気と触れ合うと、その反応（被毒）が進む。このため、アルカリ金属膜においては、成膜中に既に被毒しているのか、真空容器から取り出した後に被毒したのかの判別が繁雑になっている。換言すれば、真空容器内で良質なアルカリ金属膜が形成されたとしても、アルカリ金属膜を真空容器から取り出した後に、アルカリ金属膜が被毒する場合もある。
【０００６】
従って、アルカリ金属膜の成膜中にアルカリ金属膜が適性に形成されているか否かを確実、簡便に判断できる成膜装置及び成膜方法が求められている。
【０００７】
以上のような事情に鑑み、本発明の目的は、より良質なアルカリ金属膜を形成したか否かを確実、簡便に判断することができる成膜装置及び成膜方法を提供することにある。
【課題を解決するための手段】
【０００８】
上記目的を達成するため、本発明の一形態に係る成膜装置は、基板支持機構と、成膜源と、検知機構と、真空容器とを具備する。
上記基板支持機構は、基板を支持する。
上記成膜源は、上記基板に金属膜を形成する。
上記検知機構は、上記基板に上記金属膜が形成される成膜中に、上記金属膜の状態を光学的に検知する。
上記真空容器は、上記基板支持機構、上記成膜源、及び上記検知機構を収容する。
【０００９】
このような成膜装置によれば、より良質なアルカリ金属膜を形成したか否かを確実、簡便に判断することができる。
【００１０】
上記の成膜装置においては、上記検知機構は、減圧雰囲気で上記金属膜の状態を上記金属膜の色度により検知してもよい。
【００１１】
このような成膜装置によれば、検知機構が減圧雰囲気で金属膜の状態を金属膜の色度により検知するので、より良質なアルカリ金属膜を形成したか否かを確実、簡便に判断することができる。
【００１２】
上記の成膜装置においては、上記検知機構によって検知された上記金属膜の上記色度に応じて、上記金属膜の成膜条件を制御する制御装置をさらに具備してもよい。
【００１３】
このような成膜装置によれば、検知機構によって検知された金属膜の色度に応じて、金属膜の成膜条件を制御する制御装置を具備するので、より良質なアルカリ金属膜を確実、簡便に形成することができる。
【００１４】
上記の成膜装置においては、上記制御装置は、Ｌ＊ａ＊ｂ＊色空間における上記金属膜のｂ＊値が１０以下なるように上記成膜条件を制御してもよい。
【００１５】
このような成膜装置によれば、制御装置は、Ｌ＊ａ＊ｂ＊色空間における金属膜のｂ＊値が１０以下なるように成膜条件を制御するので、より良質なアルカリ金属膜を確実、簡便に形成することができる。
【００１６】
上記の成膜装置においては、上記制御装置は、上記Ｌ＊ａ＊ｂ＊色空間における上記金属膜のＬ＊値が９０以上なるように上記成膜条件を制御してもよい。
【００１７】
このような成膜装置によれば、制御装置は、Ｌ＊ａ＊ｂ＊色空間における金属膜のＬ＊値が９０以上なるように成膜条件を制御するので、より良質なアルカリ金属膜を確実、簡便に形成することができる。
【００１８】
上記の成膜装置においては、上記検知機構は、上記金属膜の状態を上記金属膜の反射率により検知してもよい。
【００１９】
このような成膜装置によれば、検知機構は、金属膜の状態を金属膜の反射率により検知するので、より良質なアルカリ金属膜を形成したか否かを確実、簡便に判断することができる。
【００２０】
上記目的を達成するため、本発明の一形態に係る成膜方法は、基板支持機構に支持された基板に金属膜が形成される成膜中に、上記金属膜の状態を光学的手法で検知しながら、上記基板に上記金属膜を成膜する。
【００２１】
このような成膜方法によれば、より良質なアルカリ金属膜を形成したか否かを確実、簡便に判断することができる。
【００２２】
上記の成膜方法においては、減圧雰囲気で上記金属膜の状態を上記金属膜の色度により検知してもよい。
【００２３】
このような成膜方法によれば、減圧雰囲気で金属膜の状態を金属膜の色度により検知するので、より良質なアルカリ金属膜を形成したか否かを確実、簡便に判断することができる。
【００２４】
上記の成膜方法においては、Ｌ＊ａ＊ｂ＊色空間における上記金属膜のｂ＊値が１０以下の成膜条件で上記基板に上記金属膜を成膜してもよい。
【００２５】
このような成膜方法によれば、Ｌ＊ａ＊ｂ＊色空間における金属膜のｂ＊値が１０以下の成膜条件で基板に金属膜を成膜するので、より良質なアルカリ金属膜を確実、簡便に形成することができる。
【００２６】
上記の成膜方法においては、上記Ｌ＊ａ＊ｂ＊色空間における上記金属膜のＬ＊値が９０以上の成膜条件で上記基板に上記金属膜を成膜してもよい。
【００２７】
このような成膜方法によれば、Ｌ＊ａ＊ｂ＊色空間における金属膜のＬ＊値が９０以上の成膜条件で基板に金属膜を成膜するので、より良質なアルカリ金属膜を確実、簡便に形成することができる。
【００２８】
上記の成膜方法においては、上記金属膜の状態を上記金属膜の反射率により検知してもよい。
【００２９】
このような成膜方法によれば、金属膜の状態を金属膜の反射率により検知するので、より良質なアルカリ金属膜を形成したか否かを確実、簡便に判断することができる。
【発明の効果】
【００３０】
以上述べたように、本発明によれば、より良質なアルカリ金属膜を形成したか否かを確実、簡便に判断することができる成膜装置及び成膜方法が提供される。
【図面の簡単な説明】
【００３１】
【図１】本実施形態に係る成膜装置の一例を示す模式的断面図である。
【図２】図（ａ）は、比較例１に係るリチウム含有膜を蓄電池の負極材に適用したときの蓄電池における放電容量のサイクル試験結果である。図（ｂ）は、比較例２に係るリチウム含有膜を蓄電池の負極材に適用したときの蓄電池における放電容量のサイクル試験結果である。
【図３】本実施形態に係るリチウム含有膜を蓄電池の負極材に適用したときの蓄電池における放電容量のサイクル試験結果である。
【発明を実施するための形態】
【００３２】
以下、図面を参照しながら、本発明の実施形態を説明する。各図面には、ＸＹＺ軸座標が導入される場合がある。また、同一の部材または同一の機能を有する部材には同一の符号を付す場合があり、その部材を説明した後には適宜説明を省略する場合がある。
【００３３】
［成膜装置］
【００３４】
図１は、本実施形態に係る成膜装置の一例を示す模式的断面図である。
【００３５】
本実施形態に係る成膜装置の一例として、巻取式の成膜装置１が示される。本実施形態は、巻取式の成膜装置１に限らず、インライン式の成膜装置、バッチ式の成膜装置等にも適用される。
【００３６】
成膜装置１では、真空容器７０内でフィルム６０が走行しながら、フィルム６０の成膜面６０ｄにアルカリ金属膜が形成される。成膜装置１は、例えば、主ローラ１０と、成膜源２０と、基板支持機構３０と、防着板４０と、検知機構５０と、真空容器７０とを具備する。アルカリ金属膜としては、例えば、リチウム金属膜が例示される。
【００３７】
主ローラ１０は、鉄、ステンレス鋼、アルミニウム等の金属製の筒状ローラである。主ローラ１０は、中心軸Ｃ１を中心に回転する。主ローラ１０は、フィルム６０と、成膜源２０との間に配置される。
【００３８】
成膜装置１の外部には、主ローラ１０を回転駆動させる回転駆動機構が設けられている。あるいは、主ローラ１０が回転駆動機構を有してもよい。あるいは、主ローラ１０は、回転駆動機構によって回転されず、中心軸１０ｃを中心に自由に回転するローラであってもよい。主ローラ１０においては、その外周面１０ｓがローラ面となり、外周面１０ｓがフィルム６０の成膜面６０ｄとは反対側のフィルム６０の非成膜面６０ｒに当接する。
【００３９】
フィルム６０が矢印Ａの方向に走行しているとき、例えば、フィルム６０に接する主ローラ１０は、反時計回りに回転する。このとき、外周面１０ｓが中心軸１０ｃを中心に動く速度（接線速度）は、例えば、フィルム６０の走行速度と同じ速度に設定される。
【００４０】
本実施形態においては、主ローラ１０の内部に、外周面１０ｓの温度を調節する温調媒体循環系等の温調機構が設けられてもよい。温調機構は、例えば、温調媒体循環系等の温調機構である。
【００４１】
成膜源２０は、フィルム６０の成膜面６０ｄにリチウム金属膜を形成する。成膜源２０は、溶融容器２１（坩堝）を有する。成膜源２０は、主ローラ１０の外周面１０ｓに対向する。溶融容器２１には、蒸着材料２５が収容される。蒸着材料２５は、例えば、リチウム（Ｌｉ）等の金属材である。蒸着材料２５は、例えば、溶融容器２１内において抵抗加熱、誘導加熱、電子ビーム加熱等の手法によって溶融される。
【００４２】
基板支持機構３０は、フィルム６０を支持する支持機構と、フィルム６０を走行させる走行機構とを兼ね備える。基板支持機構３０は、巻出ローラ３１と、巻取ローラ３２と、ガイドローラ３３ａ、３３ｂ、３３ｃ、３３ｄとを有する。成膜装置１の外部には、巻出ローラ３１及び巻取ローラ３２を回転駆動させる回転駆動機構が設けられている。あるいは、巻出ローラ３１及び巻取ローラ３２のそれぞれが回転駆動機構を有してもよい。
【００４３】
フィルム６０は、予め巻出ローラ３１に巻かれ、巻出ローラ３１から繰り出される。この後、フィルム６０には、成膜源２０によって成膜処理が施され、フィルム６０は、巻取ローラ３２によって巻き取られる。
【００４４】
例えば、巻出ローラ３１から連続的に繰り出されたフィルム６０は、走行中にガイドローラ３３ａ、３３ｂによって支持されつつ、ガイドローラ３３ａ、３３ｂのそれぞれによって走行方向が変えられ、主ローラ１０に巻回される。
【００４５】
主ローラ１０に巻回されたフィルム６０は、主ローラ１０の外周面１０ｓに接触しながら、主ローラ１０によって支持されて、ガイドローラ３３ｃに導かれる。
【００４６】
主ローラ１０の外周面１０ｓから離れたフィルム６０は、走行中にガイドローラ３３ｃ、３３ｄに支持されつつ、ガイドローラ３３ｃ、３３ｄのそれぞれによって走行方向が変えられ、巻取ローラ３２に連続的に巻き取られる。
【００４７】
防着板４０は、成膜源２０と主ローラ１０との間に配置される。防着板４０には、成膜源２０を主ローラ１０の外周面１０ｓに向けて開口する開口４１が設けられている。防着板４０は、真空容器７０に収容される真空部品の一例である。真空部品は、防着板４０に限らず、例えば、リフレクタ、シャッタ、支持アーム、及び配管等でもよい。
【００４８】
検知機構５０は、フィルム６０にリチウム金属膜が形成される成膜中に、減圧雰囲気のｉｎ−ｓｉｔｅでリチウム金属膜の状態、一例として、金属膜の酸化の程度を光学的に検知する。検知機構５０は、色度計５１と、制御装置５２と、光源５３とを有する。例えば、検知機構５０は、リチウム金属膜の酸化の程度をリチウム金属膜の色度により検知する。
【００４９】
色度計５１は、主ローラ１０にフィルム６０を介して対向する。色度計５１としては、例えば、ＣＩＥ Ｌ＊ａ＊ｂ＊表色系を利用して、色度を求める色度センサが適用される。色度計５１は、光源５３により照射されたリチウム金属膜の反射光を測色する。
【００５０】
色度計５１は、フィルム６０を介して、ガイドローラ３３ｃ（または３３ｄ）に対向させてもよく、ガイドローラ３３ｃと主ローラ１０との間のフィルム６０に対向させてもよく、フィルム６０を介して、巻取ローラ３２に対向させることが好ましい。さらに、色度計５１は、真空容器７０外に配置してもよい。この場合、真空容器７０には、色度計５１が真空容器内を覗く窓部が設けられる。
【００５１】
主ローラ１０と色度計５１との間には、シャッタ５６が設けられる。色度計５１が測色をしない場合には、シャッタ５６が閉じられ、色度計５１がシャッタ５６により遮蔽される。
【００５２】
制御装置５２は、フィルム６０に形成されたリチウム金属膜の酸化の程度が適切か否かの判断を行う。制御装置５２は、リチウム金属膜の色によって、フィルム６０に堆積したリチウム金属膜の状態、例えば、その反応の程度を判断する。制御装置５２は、リチウム金属膜の酸化の程度が目的値よりも進行した判断したならば、その合図をすることができる。
【００５３】
例えば、白色光下で、Ｌｉ膜は銀色、ＬｉＯＨは白色、Ｌｉ２Ｏ及びＬｉ２ＣＯ３は黄色、オレンジ等のＬｉ及びＬｉＯＨと異なる色味を帯びる。検知機構５０は、リチウム金属膜の反応の程度が進行したことをリチウム金属膜の色度によって確実且つ簡便に判断する。
【００５４】
例えば、リチウム金属膜の酸化が進行してリチウム含有膜となった膜を酸化の程度に応じて複数個用意する。そして、それぞれの膜の組成をＸＰＳ（Ｘ線光電子分光法）、ＦＥ−ＡＥＳ（電界放射型オージェ電子分光分析）等の表面分析法により求めておく。ここで、リチウム含有膜とは、リチウム金属とリチウム酸化物とが混在した膜を意味する。
【００５５】
さらに、これらの組成と、リチウム含有膜のＬ＊値、ａ＊値、及びｂ＊値のそれぞれとの対応付けを実験、シミュレーション等で行う。例えば、リチウム含有膜の各組成と、Ｌ＊値、ａ＊値、及びｂ＊値のそれぞれの値とを対応させた検量線を制御装置５２にデータベースとして格納しておく。
【００５６】
検知機構５０は、色度計５１によって、リチウム含有膜の色度を検知し、検知した信号を制御装置５２に送信する。制御装置５２は、送信された色度が蓄電デバイスとして利用される酸化の程度になければ、その合図を示す。
【００５７】
これにより、真空容器７０内でフィルム６０に形成されたリチウム金属膜が蓄電デバイスとして適性に利用できるか否かの判断が真空容器７０からリチウム金属膜を取り出す前に確実且つ簡便に判断される。
【００５８】
さらに、制御装置５２は、検知機構５０によって検知されたリチウム金属膜の色度に応じて、リチウム金属膜の成膜条件を制御してもよい。
【００５９】
例えば、制御装置５２は、Ｌ＊ａ＊ｂ＊色空間におけるリチウム金属膜のｂ＊値が１０以下なるように成膜条件を制御する。または、制御装置５２は、リチウム金属膜のＬ＊値が９０以上なるように成膜条件を制御する。
【００６０】
ここで、成膜条件とは、成膜中における真空容器７０内の圧力（真空度）、堆積速度、フィルム６０の走行速度等である。
【００６１】
また、検知機構５０は、リチウム金属膜の酸化の程度をリチウム金属膜の反射率により検知してもよい。例えば、波長が３００ｎｍ以上８００ｎｍ以下のレーザ光を利用して、リチウム金属膜の酸化の程度をリチウム金属膜の光反射率から判断してもよい。ここで、光反射率が５０％以上のときに、フィルム６０に良質なリチウム金属膜が形成されているとする。
【００６２】
光源５３は、例えば、白色光を放出する照明装置（ランプ）である。これにより、リチウム金属膜には、白色光が照らされる。光源５３は、白熱電球、キセノンランプ、ハロゲンランプ、ＬＥＤ等のいずれかである。真空容器７０内には、光源５３に対向するようにシャッタ５７が設けられ、シャッタ５７が閉じることにより、光源５３が遮蔽される。光源５３は、必要に応じて真空容器７０外に設置してよい。この場合、光源５３は、真空容器７０外から窓部（不図示）を介して真空容器７０内の真空部品を照らすことになる。
【００６３】
フィルム６０は、成膜対象の基板である。フィルム６０は、所謂ｗｅｂであり、所定幅に裁断された長尺のフィルムである。フィルム６０は、銅箔、アルミニウム箔、ニッケル箔、ステンレス箔、樹脂フィルムの少なくともいずれかを含む。
【００６４】
真空容器７０は、主ローラ１０、成膜源２０、基板支持機構３０、防着板４０、検知機構５０の一部、及びフィルム６０等を収容する。真空容器７０は、減圧状態を維持することができ、例えば、真空ポンプ等の真空排気系（不図示）に接続された排気管７１を通じている。これにより、真空容器７０の内部が所定の真空度に維持される。
【００６５】
真空容器７０内には、ガス供給機構７２によって、二酸化炭素（ＣＯ２）、窒素（Ｎ２）、不活性ガス（Ａｒ、Ｈｅ等）等のガスが供給される。
【００６６】
また、本実施形態においては、リチウム以外に、インジウム（Ｉｎ）、亜鉛（Ｚｎ）、錫（Ｓｎ）、ガリウム（Ｇａ）、ビスマス（Ｂｉ）、ナトリウム（Ｎａ）、及びカリウム（Ｋ）等の少なくともいずれかが溶融容器２１内に収容されてもよい。
【００６７】
このように、本実施形態では、成膜装置１を用いて、基板支持機構３０に支持されたフィルム６０にリチウム金属膜が形成される成膜中に、リチウム金属膜の酸化の程度を検知しながら、フィルム６０にリチウム金属膜が成膜される。
【００６８】
ここで、減圧雰囲気でリチウム金属膜の酸化の程度がリチウム金属膜の色度により検知される。また、Ｌ＊ａ＊ｂ＊色空間におけるリチウム金属膜のｂ＊値が１０以下の成膜条件でフィルム６０にリチウム金属膜が成膜される。さらにＬ＊ａ＊ｂ＊色空間におけるリチウム金属膜のＬ＊値が９０以上の成膜条件でフィルム６０にリチウム金属膜が成膜される。なお、リチウム金属膜の酸化の程度は、リチウム金属膜の反射率により検知してもよい。
【００６９】
本実施形態の試料と、比較例１、２の試料を準備して、それぞれの色（目視）、色度、サイクル試験を検討した。
【００７０】
比較例１のリチウム含有膜は、目視で変色が認められた。比較例１のリチウム含有膜の色度を測定すると、Ｌ＊値は、−６９．９３であり、ａ＊値は、１．４１であり、ｂ＊値は、−２．１１であった。組成分析をすると、比較例１のリチウム含有膜では、純粋Ｌｉのほかに、Ｌｉ２Ｏ組成またはＬｉ２ＣＯ３組成が高くなっていることが分かった。
【００７１】
比較例２のリチウム含有膜は、目視で黄色味を帯びていた。比較例２のリチウム含有膜の色度を測定すると、Ｌ＊値は、９４．０６であり、ａ＊値は、−０．０８であり、ｂ＊値は、１３．６２であった。組成分析をすると、比較例２のリチウム含有膜では、深さ方向にＬｉ２Ｏ組成またはＬｉ２ＣＯ３組成が多く存在することが分かった。
【００７２】
これに対し、本実施形態のリチウム含有膜は、目視で金属光沢（銀色）を帯びていた。本実施形態のリチウム金属膜の色度を測定すると、Ｌ＊値は、９５．８５であり、ａ＊値は、−０．４６であり、ｂ＊値は、７．６７であった。本実施形態のリチウム金属膜では、深さ方向にＬｉ２Ｏ組成、Ｌｉ２ＣＯ３組成が少なく、より浅い箇所にて純粋Ｌｉが存在することが分かった。
【００７３】
図２（ａ）は、比較例１に係るリチウム含有膜を蓄電池の負極材に適用したときの蓄電池における放電容量のサイクル試験結果である。図２（ｂ）は、比較例２に係るリチウム含有膜を蓄電池の負極材に適用したときの蓄電池における放電容量のサイクル試験結果である。図３は、本実施形態に係るリチウム含有膜を蓄電池の負極材に適用したときの蓄電池における放電容量のサイクル試験結果である。
【００７４】
蓄電池は、コイン型の電池であり、正極材としてＬｉＣｏＯ２が用いられ、セパレータとして、ポリプロピレン樹脂が用いられ、電解液としてＬｉＰＦ６系電解液が用いられている。また、図２（ａ）、（ｂ）、図３のそれぞれでは、４個の蓄電池が評価されている。蓄電池の放電容量の初期値（理論容量）は、約１４０ｍＡｈ／ｇとする。
【００７５】
図２（ａ）に示す比較例１では、５サイクル程度で大きく劣化し、１０サイクルで放電容量が得られなくなることが分かった。
【００７６】
図２（ｂ）に示す比較例２では、１０サイクルを超えると、一部の蓄電池の放電容量が初期値から大きく減少することが分かった。また、別の一部の蓄電池においては、サイクル増加とともに、放電容量が連続的に減少せず、その値がばらつくものがあった。
【００７７】
これに対し、図３に示す本実施形態では、２０サイクルを超えても、全ての蓄電池が初期値に近い値を示し、３０サイクルを超えたあたりから、徐々に放電容量が減少することが分かった。但し、その減少量は、比較例１、２に比べて圧倒的に低くなることが分かった。
【００７８】
このように、蓄電デバイス等のデバイスに適用できる良質なリチウム金属膜を得るには、Ｌ＊ａ＊ｂ＊色空間におけるリチウム金属膜のｂ＊値が１０以下であることが好ましく、Ｌ＊ａ＊ｂ＊色空間におけるリチウム金属膜のＬ＊値が９０以上であることが好ましいことが分かった。
【００７９】
巻取式成膜のように、長尺のフィルム６０に対して長時間にわたり成膜処理を行う場合、長い距離にわたり、フィルム６０に粗悪なリチウム含有膜が成膜される場合がある。このような場合、この距離分のリチウム含有膜については、デバイスに適用することができなくなり、この距離分のリチウム含有膜を回収したり、または廃棄したりする場合がある。
【００８０】
これに対して、本実施形態によれば、フィルム６０にリチウム金属膜を成膜している際中に、リチウム金属膜がデバイスに適用し得るか否かを光学的な手法で、確実且つ簡便に判断することができる。さらに、光学的な情報を基に、デバイスに適用し得る良質なリチウム金属膜をフィルム６０に確実に形成することができる。
【００８１】
以上、本発明の実施形態について説明したが、本発明は上述の実施形態にのみ限定されるものではなく種々変更を加え得ることは勿論である。各実施形態は、独立の形態とは限らず、技術的に可能な限り複合することができる。
【符号の説明】
【００８２】
１…成膜装置
１０…主ローラ
１０ｓ…外周面
１０ｃ…中心軸
２０…成膜源
２１…溶融容器
２５…蒸着材料
３０…基板支持機構
３１…巻出ローラ
３２…巻取ローラ
３３ａ、３３ｂ、３３ｃ、３３ｄ…ガイドローラ
４０…防着板
４１…開口
５０…検知機構
５１…色度計
５２…制御装置
５３…光源
５６、５７…シャッタ
６０…フィルム
６０ｄ…成膜面
６０ｒ…非成膜面
７０…真空容器
７１…排気管
７２…ガス供給機構
【図１】
2020180323.tif 000003
【図２】
2020180323.tif 000004
【図３】
2020180323.tif 000005